(57)【特許請求の範囲】
【請求項１】
ボロンと、リンと、アルミニウムとを含み、
前記ボロンの濃度が、０．０４ｐｐｍｗ以上０．３２ｐｐｍｗ以下であり、
前記リンの濃度が、０．０６ｐｐｍｗ以上０．４ｐｐｍｗ以下であって、
前記アルミニウムの濃度が、１．２ｐｐｍｗ以上４．５ｐｐｍｗ以下である、太陽電池用シリコン。
【請求項２】
前記アルミニウムの濃度が、２ｐｐｍｗ以上３．５ｐｐｍｗ以下である、請求項１に記載の太陽電池用シリコン。
【請求項３】
鉄の濃度が、１ｐｐｍｗ以下である、請求項１または２に記載の太陽電池用シリコン。
【請求項４】
前記ボロンの濃度に対する前記リンの濃度の比が、１．３３以下である、請求項１から３のいずれか１項に記載の太陽電池用シリコン。
【請求項５】
請求項１から４のいずれか１項に記載の太陽電池用シリコンを融解した後、凝固することによって作製された、多結晶シリコン材料。
【請求項６】
請求項５に記載の多結晶シリコン材料から作製された、多結晶シリコン太陽電池。
【請求項７】
請求項１から４のいずれか１項に記載の太陽電池用シリコンを製造する方法であって、
ボロンとリンとアルミニウムとを含む原料シリコンを準備する工程と、
前記原料シリコンから不純物を除去する工程とを含み、
前記原料シリコンから不純物を除去する工程として、ボロンを除去する工程、リンを除去する工程、および凝固偏析工程の３工程のみを行ない、かつ前記３工程のうちの最後の工程が前記凝固偏析工程である、太陽電池用シリコンの製造方法。
【請求項８】
前記凝固偏析工程が回転偏析法による工程である、請求項７に記載の太陽電池用シリコンの製造方法。
【請求項９】
請求項１から４のいずれか１項に記載の太陽電池用シリコンを製造する方法であって、
ボロンとリンとアルミニウムとを含む原料シリコンを準備する工程と、
前記原料シリコンから不純物を除去する工程とを含み、
前記原料シリコンから不純物を除去する工程として、ボロンを除去する工程、リンを除去する工程、および凝固偏析工程の３工程のみを行ない、かつ前記３工程のうちの最後の工程が前記凝固偏析工程であり、
前記不純物を除去する工程で得られたシリコンと、別工程で得られたシリコンとを混合する工程をさらに含む、太陽電池用シリコンの製造方法。
【請求項１０】
前記凝固偏析工程が回転偏析法による工程である、請求項９に記載の太陽電池用シリコンの製造方法。
【発明の詳細な説明】
【技術分野】
【０００１】
本発明は、太陽電池用シリコン、多結晶シリコン材料、多結晶シリコン太陽電池および太陽電池用シリコンの製造方法に関する。
【背景技術】
【０００２】
地球環境に様々な問題を引き起こしている石油などの代替として自然エネルギーの利用が注目されている。その中でも太陽電池は大きな設備を必要とせず、稼働時に騒音などを発生しないことから、日本や欧州などで特に積極的に導入されてきている。
【０００３】
カドミウムテルルなどの化合物半導体を用いた太陽電池も一部で実用化されているが、物質自体の安全性やこれまでの実績、またコストパフォーマンスの面から、結晶シリコン基板を用いた太陽電池が最も大きなシェアを占めており、その中でも多結晶シリコン基板を用いた太陽電池（多結晶シリコン太陽電池）が大きなシェアを占めている。
【０００４】
多結晶シリコン太陽電池の基板として広く一般的に用いられている多結晶シリコンウエハは、以下のようにして製造されている。
【０００５】
まず、太陽電池用シリコンを融解して得られたシリコン融液を、坩堝内で下方から一方向凝固させるキャスト法、または無底坩堝で連続的に成長させる電磁キャスト法などによって、多結晶シリコンインゴットを作製する。
【０００６】
次に、上記のようにして得られた多結晶シリコンインゴットを角柱形状の多結晶シリコンブロックに加工する。その後、多結晶シリコンブロックをワイヤーソーなどによりスライスすることによって多結晶シリコンウエハが得られる。
【０００７】
また、多結晶シリコン太陽電池セルは、上記のようにして得られた多結晶シリコンウエハを太陽電池セル作製プロセスに投入することによって得ることができる。また、多結晶シリコン太陽電池モジュールは、多結晶シリコン太陽電池セルを複数接続し、ラミネートすることなどによって得ることができる。
【０００８】
太陽電池用シリコン中の不純物濃度は、最終製品である多結晶シリコン太陽電池の効率に大きな影響を与えることが知られている（たとえば特許文献１〜３）。
【０００９】
たとえば、特許文献１には、少なくともボロンと、炭素および／または酸素を含む太陽電池用シリコンについて、鉄、アルミニウム、チタン、カルシウムの不純物濃度の総和と、ボロン、リン、炭素と酸素、との相互作用を考慮し、優れた変換効率を有する太陽電池用シリコンに関しての条件が示されている。
【００１０】
また、特許文献２には、０．３〜５．０ｐｐｍａのボロンと０．５〜３．０ｐｐｍａのリンと５０ｐｐｍａ未満の金属元素と１００ｐｐｍａ未満の炭素とを含有することを特徴とするシリコン供給原料が開示されている。
【００１１】
さらに、特許文献３には、半導体の導電型を決定するドーパントと、当該ドーパント以外の不純物としてアルミニウム、カルシウム、ストロンチウム、銅およびニッケルからなる群から選ばれる少なくとも一種類の元素とを含有する多結晶シリコンが開示されている。また、特許文献３の実施例には、ドーパントであるボロンと、上記の群に含まれる少なくとも一種類の元素とを含有するｐ型多結晶シリコンが開示されている。
【００１２】
また、金属シリコンから冶金法を用いて太陽電池用シリコンを製造する方法としては、たとえば特許文献１、２および４に記載の方法が提案されている。以下において、「脱Ｐ工程」はたとえば真空法などを用いて主にリンを除去する工程を意味し、「脱Ｂ工程」はたとえばスラグ法などを用いて主にボロンを除去する工程を意味するものとする。
【００１３】
特許文献１では、脱Ｐ工程、一方向凝固（金属不純物除去）、脱Ｂ工程、および一方向凝固（金属不純物除去）をこの順に行なうプロセスが開示されている。また、特許文献１には、最終の一方向凝固物を切断してウエハとするか、必要に応じて再溶解後凝固させ、ウエハ化するとの記述もある。
【００１４】
また、特許文献２には、脱Ｂ工程、凝固、酸浸出液による少なくとも１回の浸出工程、および方向性凝固をこの順に行なうシリコン供給原料の製造方法が開示されている。
【００１５】
さらに、特許文献４には、たとえば脱Ｂ工程、リーチング工程、脱Ｐ工程、および凝固偏析工程をこの順に行なうシリコンの精製方法が開示されている。なお、「リーチング工程」は、原料シリコンを破砕後、酸またはアルカリ等の溶液に浸漬させることにより、原料シリコンから不純物を酸またはアルカリ等の溶液に溶出させる工程を意味する。
【先行技術文献】
【特許文献】
【００１６】
【特許文献１】特開平１０−２５１０１０号公報
【特許文献２】特許第４５８０９３９号公報
【特許文献３】特開２００６−１００３３９号公報
【特許文献４】特開２０１０−１７３９１１号公報
【発明の概要】
【発明が解決しようとする課題】
【００１７】
特許文献１の方法では、少なくともボロンと、炭素および／または酸素を含む太陽電池用シリコンについて、検討が行われている。ここでは、鉄、アルミニウム、チタンおよびカルシウム不純物が太陽電池の特性に与える影響は全て、［Ｍｉ］／［Ｃ＋Ｏ］の形で現れ、これら金属不純物と、炭素および／または酸素との間に相互作用が働いていることを示唆している。ここで、［Ｍｉ］はシリコン中のＦｅ＋Ａｌ＋Ｔｉ＋Ｃａの濃度であり、［Ｃ＋Ｏ］はシリコン中の、Ｃ＋Ｏの濃度である。
【００１８】
特許文献１に開示されている太陽電池用シリコン中の不純物濃度範囲が、どの部分に対するものかは不明確であるが、従来要求されている不純物濃度がＣ、Ｏを除き６Ｎ以上との記載（特許文献１の段落［０００２］）から、「太陽電池用シリコン」とは、「多結晶シリコン太陽電池に基板として用いるウエハを切り出す多結晶シリコンインゴット用原料シリコン」と解することができる。
【００１９】
しかしながら、我々の実験結果によれば、太陽電池用シリコンを融解し、一方向凝固させた多結晶シリコンインゴット中の酸素濃度は、原料とした太陽電池用シリコン中の酸素濃度と相関は見られず、一方向凝固中の雰囲気の酸素濃度や、坩堝として通常用いられるシリカ、および離型材に含まれるシリコン酸化物などからの溶出によって決まっているようである。
【００２０】
また、上記と同様に、太陽電池用シリコンを融解し、一方向凝固させた多結晶シリコンインゴット中の炭素濃度は、原料とした太陽電池用シリコン中の炭素濃度と相関は見られない。多結晶シリコンインゴット中の炭素は、坩堝内のシリコン融液から蒸発するＳｉＯガスが、装置内の黒鉛ヒータなどの炭素部材と反応してＣＯガスとなり、再度シリコン融液に取り込まれることによるものが大部分である。ＣＯガスがシリコン融液に取り込まれる確率は、装置内のガスの流れ、真空度、および炉の構造などにより、適宜変更可能であるためである。
【００２１】
これらの酸素および炭素に関する我々の実験結果から、太陽電池用シリコン中の［Ｃ＋Ｏ］が太陽電池の変換効率と直接相関があるとは考えにくい。
【００２２】
また、特許文献１では、Ｆｅ、Ａｌ、ＴｉおよびＣａが太陽電池の変換効率に同じように影響することが示唆されている。しかしながら、我々の実験結果によれば、少なくともＦｅとＡｌに関しては、太陽電池の変換効率に対する影響は全く異なっており、上記のように［Ｍｉ］が太陽電池の変換効率と相関を有する良いパラメータとは考えられない。
【００２３】
また、特許文献２のシリコン供給原料についても、上記の特許文献１と同様に、少なくとも金属元素濃度および炭素濃度に関しては、太陽電池の変換効率と相関があるとは考えにくい。
【００２４】
また、特許文献２のシリコン供給原料のボロン濃度およびリン濃度に関しても問題が生じる。特許文献２のシリコン供給原料のボロン濃度およびリン濃度をそれぞれｐｐｍｗ単位に換算すると、ボロン濃度が０．１１５≦［Ｂ］≦１．９２ｐｐｍｗとなり、リン濃度が０．５５≦［Ｐ］≦３．８６ｐｐｍｗとなる。
【００２５】
我々の実験結果によれば、［Ｐ］≧０．５５ｐｐｍｗという比較的高いリン濃度の領域では、リン自体が少数キャリアトラップとなってしまい、太陽電池特性を低下させるという問題がある。それに加えて、［Ｂ］＞０．３２ｐｐｍｗの濃度範囲では、作製した太陽電池に光照射を行うと、ボロンおよび酸素が少数キャリアトラップとなる複合センターを形成し、大きな光劣化を起こすという問題も生じる。
【００２６】
また、特許文献３の実施例では、ボロンをドープしたｐ型多結晶シリコンにおいて、Ａｌ、Ｃａ、Ｓｒ、ＣｕおよびＮｉのそれぞれの濃度変化により、太陽電池の変換効率がどのように変化するかを調べている。しかしながら、特に冶金法で精製したシリコン原料を用いて多結晶シリコンインゴットを作製する場合には、ボロンだけでなくリンも少なからず含まれるため、ボロンおよびリンをどちらも含むシリコン原料に対して、各不純物が太陽電池の変換効率にどのような影響があるかは自明ではない。
【００２７】
また、特許文献２および特許文献４に記載の太陽電池用シリコンの製造方法では、浸出工程、方向性凝固、リーチング工程または凝固偏析工程などの金属除去工程を２回以上行なっており、高コストプロセスとなっている。
【００２８】
特許文献１では、金属除去工程が１回のみのプロセス（脱Ｐ工程、一方向凝固（金属不純物除去）、脱Ｂ工程）も開示されている。しかしながら、この場合にはプロセス数が少なくなるものの、第２工程の一方向凝固（金属不純物除去）工程で金属不純物を除去した後の脱Ｂ工程で、再度、金属不純物、ならびにボロンおよびリンなどのドーパント元素などの不純物が混入する危険性を常に抱えている。混入する可能性が高い不純物としては、坩堝材料または装置形成材料などがある。
【００２９】
上記の事情に鑑みて、本発明の目的は、ボロンおよびリンのいずれをも含み、変換効率が良好な太陽電池を作製することができる太陽電池用シリコン、多結晶シリコン材料、多結晶シリコン太陽電池および太陽電池用シリコンの製造方法を提供することにある。
【課題を解決するための手段】
【００３０】
本発明は、ボロンと、リンと、アルミニウムとを含み、ボロンの濃度が０．０４ｐｐｍｗ以上０．３２ｐｐｍｗ以下であり、リンの濃度が０．０６ｐｐｍｗ以上０．４ｐｐｍｗ以下であって、アルミニウムの濃度が１．２ｐｐｍｗ以上４．５ｐｐｍｗ以下である太陽電池用シリコンである。
【００３１】
ここで、本発明の太陽電池用シリコンにおいては、アルミニウムの濃度が２ｐｐｍｗ以上３．５ｐｐｍｗ以下であることが好ましい。
【００３２】
また、本発明の太陽電池用シリコンにおいては、鉄の濃度が１ｐｐｍｗ以下であることが好ましい。
【００３３】
また、本発明の太陽電池用シリコンにおいては、ボロンの濃度に対するリンの濃度の比が１．３３以下であることが好ましい。
【００３４】
また、本発明は、上記の太陽電池用シリコンを融解した後、凝固することによって作製された多結晶シリコン材料である。
【００３５】
また、本発明は、上記の多結晶シリコン材料から作製された多結晶シリコン太陽電池である。
【００３６】
また、本発明は、上記の太陽電池用シリコンを製造する方法であって、ボロンとリンとアルミニウムとを含む原料シリコンを準備する工程と、原料シリコンから不純物を除去する工程とを含み、原料シリコンから不純物を除去する工程として、ボロンを除去する工程、リンを除去する工程、および凝固偏析工程の３工程のみを行ない、かつ３工程のうちの最後の工程が凝固偏析工程である太陽電池用シリコンの製造方法である。
【００３７】
また、本発明の太陽電池用シリコンの製造方法において、凝固偏析工程は回転偏析法による工程であることが好ましい。
【００３８】
さらに、本発明は、上記の太陽電池用シリコンを製造する方法であって、ボロンとリンとアルミニウムとを含む原料シリコンを準備する工程と、原料シリコンから不純物を除去する工程とを含み、原料シリコンから不純物を除去する工程として、ボロンを除去する工程、リンを除去する工程、および凝固偏析工程の３工程のみを行ない、かつ３工程のうちの最後の工程が凝固偏析工程であり、不純物を除去する工程で得られたシリコンと、別工程で得られたシリコンとを混合する工程をさらに含む、太陽電池用シリコンの製造方法である。
【００３９】
ここで、本発明の太陽電池用シリコンの製造方法において、凝固偏析工程は回転偏析法による工程であることが好ましい。
【発明の効果】
【００４０】
本発明によれば、ボロンおよびリンのいずれをも含み、変換効率が良好な太陽電池を作製することができる太陽電池用シリコン、多結晶シリコン材料、多結晶シリコン太陽電池および太陽電池用シリコンの製造方法を提供することができる。
【図面の簡単な説明】
【００４１】
【図１】（ａ）〜（ｃ）は、本発明の太陽電池用シリコンの製造方法の一例について図解する模式的な断面図である。
【図２】本発明の多結晶シリコン材料の製造装置の一例の模式的な構成図である。
【図３】実験例１におけるＡｌ濃度と高ランク率との関係を示すグラフである。
【図４】実験例２におけるＦｅ濃度と高ランク率との関係を示すグラフである。
【発明を実施するための形態】
【００４２】
以下、本発明の実施の形態について説明する。なお、本発明の図面において、同一の参照符号は、同一部分または相当部分を表わすものとする。
【００４３】
＜太陽電池用シリコン＞
本発明者らは、鋭意研究を重ねた結果、上記の課題が解決可能であることを見出し、本発明を完成するに至った。すなわち、本発明の太陽電池用シリコンは、ボロン（Ｂ）と、リン（Ｐ）と、アルミニウム（Ａｌ）とを含み、Ｂ濃度が０．０４ｐｐｍｗ以上０．３２ｐｐｍｗ以下であり、Ｐ濃度が０．０６ｐｐｍｗ以上０．４ｐｐｍｗ以下であって、Ａｌ濃度が１．２ｐｐｍｗ以上４．５ｐｐｍｗ以下であることを特徴とする。
【００４４】
Ｂ濃度については、太陽電池の光劣化および光非照射時の逆方向漏れ電流を抑える観点から高濃度側が制限され、低濃度側は太陽電池の変換効率を向上させる観点から制限される。すなわち、太陽電池用シリコンのＢ濃度が低すぎると、太陽電池の開放電圧が上がらず、良好な特性が得られない。
【００４５】
したがって、太陽電池の光劣化および光非照射時の逆方向漏れ電流を抑えるとともに、太陽電池の変換効率を向上させる観点から、Ｂ濃度は０．０４ｐｐｍｗ以上０．３２ｐｐｍｗ以下とされ、好ましくは０．１ｐｐｍｗ以上０．２ｐｐｍｗ以下とされる。
【００４６】
同様に、Ａｌ濃度について検討したところ、太陽電池用シリコン中にＰが存在している場合には、ＰとＡｌとの相互作用が見られ、特許文献３と比較して、太陽電池の変換効率が良好なＡｌ濃度範囲が高濃度側に大きくずれることが判明した。
【００４７】
具体的には、Ｐ濃度が０．０６ｐｐｍｗ以上０．４ｐｐｍｗ以下の範囲内、好ましくは０．０６ｐｐｍｗ以上０．２５ｐｐｍｗ以下の範囲内にあるとき、Ａｌ濃度が１．２ｐｐｍｗ以上４．５ｐｐｍｗ以下である場合に太陽電池の変換効率が良好となり、特にＡｌ濃度が２ｐｐｍｗ以上３．５ｐｐｍｗ以下である場合に太陽電池の変換効率がさらに良好となる。
【００４８】
さらに、Ｂ、ＰおよびＡｌを含む太陽電池用シリコンについて検討した結果、Ｐを含む場合にも鉄（Ｆｅ）は、少数キャリアの再結合中心となることから、Ｆｅ濃度は１ｐｐｍｗ以下であることが好ましいことが判明した。
【００４９】
なお、本明細書において、「ｐｐｍｗ」は、太陽電池用シリコン全体の重量に対する重量パーセント（Parts Per Million Weight）を意味する。
【００５０】
＜太陽電池用シリコンの製造方法＞
本発明の太陽電池用シリコンの製造方法は、上記のいずれかの太陽電池用シリコンを製造する方法であって、ＢとＰとＡｌとを含む原料シリコンを準備する工程と、原料シリコンから不純物を除去する工程とを含み、原料シリコンから不純物を除去する工程として、Ｂを除去する工程、Ｐを除去する工程、および凝固偏析工程の３工程のみを行ない、かつ当該３工程のうちの最後の工程が凝固偏析工程であることを特徴としている。
【００５１】
以下、本発明の太陽電池用シリコンの製造方法の一例について説明する。まず、ＢとＰとＡｌを含む原料シリコンを準備する工程を行なう。ここで、原料シリコン中のＢ濃度、Ｐ濃度、およびＡｌ濃度はそれぞれ特に限定されないが、本発明の太陽電池用シリコンの製造方法による製造後の太陽電池用シリコン中のＢ濃度、Ｐ濃度およびＡｌ濃度がそれぞれ上記の範囲内とされることが好ましい。ただし、Ｂ濃度とＰ濃度の比によっては、本来なら太陽電池用シリコンとして利用可能な領域の中で、凝固とともにｐ型からｎ型へと半導体の導電型が変化してしまい、結果的に、太陽電池用シリコンの歩留まりの低下につながることがあるため、このような歩留まりの低下を抑制する観点からは、太陽電池用シリコンのＢ濃度に対するＰ濃度の比は１．３３以下（（Ｐ濃度／Ｂ濃度）≦１．３３）であることが好ましいようである。
【００５２】
原料シリコンとしては、たとえば、化学工業用グレードの金属シリコンを用いることができる。化学工業用グレードの金属シリコンとしては、たとえば、ケイ砂を電気炉中で炭素で還元する方法で製造され、純度は９８〜９９．５％程度のものを用いることができる。化学工業用グレードの金属シリコンには、不純物として、たとえば、ＢおよびＰがそれぞれ５ｐｐｍｗ〜３０ｐｐｍｗ程度の濃度で含まれているとともに、Ｆｅ、Ａｌおよびカルシウム（Ｃａ）などの金属不純物が１０００ｐｐｍｗ〜５０００ｐｐｍｗ程度の濃度で含まれていることが多い。
【００５３】
次に、原料シリコンからＢを除去する工程を行なう。Ｂを除去する工程は、原料シリコンからＢを除去することができる方法であれば特に限定されないが、スラグ法を用いることが好ましい。
【００５４】
スラグ法は、原料シリコンを溶融することによって得た溶融シリコンへのフラックスの添加と、フラックスが溶融シリコン中のＢを取り込むことによって生成されたノロの除去とをそれぞれ少なくとも１回行なうことにより原料シリコンに含まれるＢを除去する方法である。
【００５５】
具体的には、まず、たとえば図１（ａ）の模式的断面図に示すように、大気圧下において、上記のようにして準備した原料シリコンを開放系の処理室１内の坩堝３に収容し、加熱装置２で原料シリコンを加熱して溶融することによって溶融シリコン４を作製する。
【００５６】
次に、溶融シリコン４に、酸化ケイ素および／またはアルカリ金属炭酸塩などのフラックスを添加することによって溶融スラグ５を生成し、溶融シリコン４と溶融スラグ５とを反応させる。この反応により、ボロン酸化物（Ｂ酸化物）が生成して、溶融スラグ５中に取り込まれ、溶融シリコン４からＢを除去することができる。
【００５７】
Ｂ酸化物などを取り込んだ溶融スラグ５はノロと呼ばれ、溶融シリコン４の溶湯表面に浮遊する。この浮遊したノロにおいてＢ濃度が高くなると、溶融スラグ５とＢとの反応効率が低下する。そのため、坩堝３の上部に設けた樋などからノロを掻き出し、再度、新たなフラックスを坩堝３に添加する。
【００５８】
このようなフラックスの添加とノロの掻き出しとをそれぞれ少なくとも１回行なうことによって、原料シリコンにおけるＢ濃度を低減することができる。このようにして、溶融シリコン４中のＢ濃度が０．０４ｐｐｍｗ以上０．３２ｐｐｍｗ以下、好ましくは０．１ｐｐｍｗ以上０．２ｐｐｍｗ以下となった時点で、坩堝３を傾けて、溶融シリコン４を鋳型に出湯し、大気圧下で放冷してシリコン塊を得る。Ｂを除去する工程後の原料シリコン中のＢ濃度を上記の含有量とすることによって、最終的に得られる太陽電池用シリコン中のＢ濃度を上記の範囲内のものとすることができる。
【００５９】
次に、原料シリコンからＰを除去する工程を行なう。Ｐを除去する工程は、原料シリコンからＰを除去することができる方法であれば特に限定されないが、真空法を用いることが好ましい。
【００６０】
真空法は、原料シリコンを溶融することによって得た溶融シリコンを減圧雰囲気下に保持して、シリコンよりも蒸気圧の高い不純物元素を除去する方法である。このような不純物元素としては、Ｐ以外にも、ヒ素（Ａｓ）、アンチモン（Ｓｂ）およびナトリウム（Ｎａ）などがある。
【００６１】
具体的には、まず、たとえば図１（ｂ）の模式的断面図に示すように、Ｂを除去する工程後の原料シリコンを密閉系の処理室６内の坩堝８に収容し、加熱装置７で原料シリコンを加熱して溶融することによって溶融シリコン４を作製する。
【００６２】
次に、密閉系の処理室６内を減圧雰囲気にし、減圧雰囲気の状態で坩堝８中の溶融シリコン４を保持する。これにより、溶融シリコン４中からＰを除去することができる。このようにして、溶融シリコン４中のＰの含有量が０．０６ｐｐｍｗ以上０．４ｐｐｍｗ以下の範囲内、好ましくは０．０６ｐｐｍｗ以上０．２５ｐｐｍｗ以下の範囲内となった時点で、坩堝８を傾けて、溶融シリコン４を鋳型に出湯し、真空雰囲気下で放冷してシリコン塊を得る。
【００６３】
なお、真空法以外のリンを除去する工程としては、たとえば、水冷銅坩堝などの反応容器に保持したシリコンに真空下で電子ビームを照射し、高温の溶融領域を形成することにより、不純物をシリコンから蒸発させる真空精錬法なども利用可能である。
【００６４】
次に、凝固偏析工程を行なう。凝固偏析工程は、原料シリコンに含まれる不純物元素の液相と固相とに対する溶解度の差を利用して不純物を偏析させる方法である。原料シリコンを凝固させた際に、偏析効果により固相から液相に不純物が排出（偏析）されることになる。偏析の程度は、平衡偏析係数Ｋ0で示され、ＦｅおよびＡｌは平衡偏析係数Ｋ0が小さく、それぞれ、６．４×１０-6（Ｆｅ）および２．８×１０-3（Ａｌ）程度であるため凝固偏析による除去効率が大きいことが知られている。
【００６５】
このような凝固偏析工程としては、たとえば、一方向凝固法により行なう方法または回転偏析法により行なう方法を例示することができるが、なかでも回転偏析法により行なう方法で行なうことが好ましい。回転偏析法は、金属不純物除去に通常用いられている一方向凝固法と比較して、偏析効率、凝固速度および原料利用効率を高めることができることから、低コスト化に有利となる。
【００６６】
上述のように、凝固偏析時には、固相から液相側に不純物の排出が起こるため、液相側の攪拌が十分でないと、固液界面液相側の不純物濃度が局所的に高くなり、実質的な偏析係数が大きくなってしまうという問題がある。回転偏析法は、液相を積極的に攪拌することによって、このような状況を回避することができ、凝固速度が速くとも、良好な偏析効果を期待することができる。また、回転偏析法においては、不純物元素は溶融シリコン中に残留することになるため、一方向凝固法のような不純物含有領域を切除する工程を省略することができる。
【００６７】
具体的には、まず、たとえば図１（ｃ）の模式的断面図に示すように、Ｐを除去する工程後の原料シリコンを密閉系の処理室９内の坩堝１４に収容し、加熱装置１０で原料シリコンを加熱して溶融することによって溶融シリコン４を作製する。
【００６８】
次に、内部に冷却機構を備えたカーボンからなる攪拌棒１３を溶融シリコン４中に浸漬させ、処理室９の上部に回転装置用接続部１１を介して取り付けられた回転装置１２によって回転させ、溶融シリコン４を攪拌する。そして、攪拌棒１３の冷却機構により、攪拌棒１３の表面温度を低下させることによって、攪拌棒１３の表面にシリコンを凝固偏析させる。
【００６９】
このように、Ａｌ濃度およびＦｅ濃度を低減して、攪拌棒１３の表面に、本発明の太陽電池用シリコンを偏析することができる。なお、凝固偏析工程は、攪拌棒１３の表面に偏析した本発明の太陽電池用シリコン中のＡｌ濃度が１．２ｐｐｍｗ以上４．５ｐｐｍｗ以下、好ましくは２ｐｐｍｗ以上３．５ｐｐｍｗ以下となるように行なわれる。また、凝固偏析工程は、攪拌棒１３の表面に偏析した本発明の太陽電池用シリコン中のＦｅ濃度が１ｐｐｍｗ以下となるように行なわれる。
【００７０】
なお、上記においては、原料シリコンから不純物を除去する工程として、Ｂを除去する工程、Ｐを除去する工程および凝固偏析工程の順に行なう場合について説明したが、Ｐを除去する工程、Ｂを除去する工程および凝固偏析工程の順に行なうことも可能である。
【００７１】
本発明の太陽電池用シリコンの製造方法においては、ＢとＰとＡｌとを含む原料シリコンから不純物を除去する工程として、脱Ｂ工程、脱Ｐ工程、および凝固偏析工程（金属不純物除去）の３工程のみを行ない、かつ当該３工程のうちの最後の工程を凝固偏析工程としている。
【００７２】
これにより、金属不純物除去工程を１回のみ行ない、工程数を特許文献１の方法と同一にすることができるだけでなく、最後の工程が金属不純物除去工程である凝固偏析工程であるため、最後の工程での不純物混入の危険性を回避することができる。
【００７３】
また、特許文献４に記載の方法では、上記の３つの工程に加えてリーチング工程が含まれている。リーチング工程は、Ｆｅ濃度だけでなく、Ａｌ濃度の低減にも有効であるため、本発明者は、Ａｌ濃度が低いほど太陽電池の変換効率が良好であるという認識の下、Ａｌ濃度を１ｐｐｍｗ以下に抑えるためにリーチング工程を行なっていた。
【００７４】
しかしながら、本発明者らのその後の鋭意検討の結果、Ａｌ濃度に最適値があることがわかり、Ａｌ濃度を高くするためにリーチング工程を省略したところ、工程省略によるコスト低減と同時に、Ａｌ濃度を本発明の太陽電池用シリコンの濃度範囲にすることが可能であることが判明した。
【００７５】
さらに、上記の３工程のみからなる不純物を除去する工程で得られたシリコンと、別工程で得られたシリコンとを混合する工程をさらに含んでいてもよい。ここで、別工程で得られたシリコンとしては、特に限定されず、たとえば、シーメンス法で得られたポリシリコン、流動床法で得られたポリシリコン、単結晶シリコンインゴットの端材、単結晶シリコンブロック、単結晶シリコンウエハ、多結晶シリコンインゴットの端材、多結晶シリコンブロック、多結晶シリコンウエハ、またはこれらの精製物などを挙げることができる。
【００７６】
＜多結晶シリコン材料＞
本発明の多結晶シリコン材料は、上記の太陽電池用シリコンを融解した後、凝固することによって作製されたものである。
【００７７】
図２に、本発明の多結晶シリコン材料の製造装置の一例の模式的な構成図を示す。図２に示す本発明の多結晶シリコン材料の製造装置は、内壁に断熱材２１３を備えたチャンバ２７の内部に、坩堝２１と、坩堝２１を収容する外坩堝２２と、外坩堝２２を取り囲むようにして設置された黒鉛ヒータからなる抵抗加熱体２８とを備えている。
【００７８】
また、外坩堝２２は坩堝台２３によって支持されており、坩堝台２３には坩堝２１および外坩堝２２を冷却する冷媒を流すための冷却槽２１１と、坩堝２１および外坩堝２２を昇降させるための昇降駆動機構２１２が取り付けられている。
【００７９】
坩堝２１の下部および外坩堝２２の下部には、それぞれ、坩堝下熱電対２５および外坩堝下熱電対２６が取り付けられており、坩堝下熱電対２５および外坩堝下熱電対２６は制御装置２９に接続されている。また、制御装置２９は、坩堝下熱電対２５および外坩堝下熱電対２６から送信されてきた坩堝２１および外坩堝２２のそれぞれの温度情報に基づいて抵抗加熱体２８の加熱温度を制御することができるように、抵抗加熱体２８に接続される。
【００８０】
本発明の多結晶シリコン材料は、たとえば以下のようにして製造することができる。まず、上記のようにして作製した本発明の太陽電池用シリコンを坩堝２１の内部に収容し、抵抗加熱体２８によって加熱する。これにより、坩堝２１の内部の本発明の太陽電池用シリコンが溶融して溶融シリコン２４が作製される。
【００８１】
次に、冷却槽２１１から冷媒を流して、坩堝２１の内部の溶融シリコン２４を冷却しながら、昇降駆動機構２１２で坩堝２１を下方に移動させていくことによって、溶融シリコン２４を順次凝固していく。これにより、本発明の多結晶シリコン材料の一例である多結晶シリコンインゴットを得ることができる。
【００８２】
また、上記のようにして得られた多結晶シリコンインゴットを、たとえばバンドソーなどの公知の装置を用いて角柱状などの所望の形状およびサイズに切り出すことによって、多結晶シリコンブロックを得ることができる。
【００８３】
また、上記のようにして得られた多結晶シリコンブロックをたとえばマルチワイヤーソーなどの公知の装置を用いてスライスすることによって、多結晶シリコンウエハを得ることができる。
【００８４】
なお、本明細書において、「多結晶シリコン材料」は、多結晶シリコンインゴットと、多結晶シリコンブロックと、多結晶シリコンウエハとを含む概念である。
【００８５】
＜多結晶シリコン太陽電池＞
本発明の多結晶シリコン太陽電池は、本発明の多結晶シリコン材料（多結晶シリコンウエハ）から作製された太陽電池である。なお、本明細書において、「太陽電池」は、太陽電池セルと、太陽電池モジュールとを含む概念であり、「多結晶シリコン太陽電池」は、多結晶シリコン太陽電池セルと、多結晶シリコン太陽電池モジュールとを含む概念である。
【００８６】
本発明の多結晶シリコン太陽電池セルは、たとえば、本発明の多結晶シリコン材料である多結晶シリコンウエハを用いて、公知の太陽電池セルプロセスにより製造することができる。
【００８７】
たとえば、ｐ型の不純物がドープされた多結晶シリコンウエハの場合には、公知の材料および公知の方法を用いて、ｎ型の不純物をドープしてｎ型層を形成することによりｐｎ接合を形成し、その後、表面電極および裏面電極を形成して、多結晶シリコン太陽電池セルを製造することができる。
【００８８】
また、ｎ型の不純物がドープされた多結晶シリコンウエハの場合には、公知の材料および公知の方法を用いて、ｐ型の不純物をドープしてｐ型層を形成することによりｐｎ接合を形成し、その後、表面電極および裏面電極を形成して、多結晶シリコン太陽電池セルを製造することができる。
【００８９】
また、本発明の多結晶シリコン太陽電池セルは、上記のように、多結晶シリコンウエハの内部のｐｎ接合を利用したものの他にも、たとえば、薄い絶縁層を挟んで金属を蒸着することなどにより形成したＭＩＳ型太陽電池、または多結晶シリコンウエハと反対の導電型を有するアモルファスなどのシリコン薄膜を製膜して異なる構造のｐ型およびｎ型シリコンヘテロ接合を利用した太陽電池などがある。また、その複数個を電気的に接続することによって、多結晶シリコン太陽電池モジュールを製造することができる。
【実施例】
【００９０】
＜実験例１＞
図２に示す製造装置を用いて、Ｂ濃度、Ｐ濃度およびＡｌ濃度が異なる複数の太陽電池用シリコンから、それぞれ、サンプルＮｏ．１〜１１の多結晶シリコンインゴットを製造した。そして、上記のようにして製造したサンプルＮｏ．１〜１１の多結晶シリコンインゴットの不純物濃度をそれぞれＩＣＰ（Inductively Coupled Plasma）発光分析法により測定した。
【００９１】
次に、上記のようにして製造したサンプルＮｏ．１〜１１多結晶シリコンインゴットからそれぞれ多結晶シリコンウエハを作製し、これらの多結晶シリコンウエハをそれぞれ通常の太陽電池プロセスに投入して、サンプルＮｏ．１〜１１の太陽電池セルを作製した。なお、４００ｋｇの多結晶シリコンインゴット１個からは約１５０００枚の多結晶シリコンウエハが得られ、これらのすべての多結晶シリコンウエハからそれぞれ太陽電池セルを作製した。
【００９２】
そして、上記のようにして作製したサンプルＮｏ．１〜１１の太陽電池セルのそれぞれの変換効率を測定して、多結晶シリコンインゴットのＡｌ濃度と、太陽電池セルの変換効率との相関関係を調べた。その結果を表１に示す。
【００９３】
なお、表１の高ランク率（％）は、太陽電池セルの所定の変換効率を閾値として、閾値よりも変換効率が高い太陽電池セルの割合とした。また、表１のＡｌ濃度の「０．０ｐｐｍｗ」の表記は、ＩＣＰ発光分析法での検出限界（０．０４ｐｐｍｗ）以下であることを意味している。
【００９４】
【表１】
0005220935.tif 000002
【００９５】
また、図３に、表１に示すＡｌ濃度を横軸とし、高ランク率を縦軸としたグラフを示す。
【００９６】
図３に示すように、サンプルＮｏ．１〜１１の多結晶シリコンインゴットのＡｌ濃度が１．２ｐｐｍｗ以上４．５ｐｐｍｗ以下の範囲内である場合には、高ランク率が良好な値となった。
【００９７】
特に、サンプルＮｏ．１〜１１の多結晶シリコンインゴットのＡｌ濃度が２ｐｐｍｗ以上３．５ｐｐｍｗ以下の範囲内である場合には、高ランク率が８０％以上となるため、さらに良好な値となった。
【００９８】
したがって、図３に示すように、高ランク率は、Ａｌ濃度と相関関係があることが確認された。
【００９９】
なお、本実験データは、偏析効果により多結晶シリコンインゴットの高さ方向に、種々の不純物元素の存在量および存在比が変化しているインゴット全体から、太陽電池セルを作製した全体のデータであり、自明なデータではない。
【０１００】
＜実験例２＞
実験例２においては、Ｂと、Ｐと、Ｆｅと、２．５ｐｐｍｗのＡｌとを含み、Ｆｅ濃度が異なる複数の太陽電池用シリコンを用いたこと以外は、実験例１と同様にして、サンプルＮｏ．１２〜１５の多結晶シリコンインゴットを製造し、サンプルＮｏ．１２〜１５の多結晶シリコンインゴットの不純物濃度をそれぞれＩＣＰ発光分析法により測定した。
【０１０１】
その後は、実験例１と同様にして、サンプルＮｏ．１２〜１５の多結晶シリコンインゴットからそれぞれ多結晶シリコンウエハを作製し、これらの多結晶シリコンウエハをそれぞれ通常の太陽電池プロセスに投入して、サンプルＮｏ．１２〜１５の太陽電池セルを作製した。
【０１０２】
そして、実験例１と同様の方法で、サンプルＮｏ．１２〜１５の太陽電池セルのそれぞれの変換効率を測定して、多結晶シリコンインゴットのＦｅ濃度と、太陽電池セルの変換効率との相関関係を調べた。その結果を表２に示す。
【０１０３】
なお、表２の高ランク率（％）は、太陽電池セルの所定の変換効率を閾値として、閾値よりも変換効率が高い太陽電池セルの割合とした。また、表２のＦｅ濃度の「０．０ｐｐｍｗ」の表記は、ＩＣＰ発光分析法での検出限界（０．０４ｐｐｍｗ）以下であることを意味している。
【０１０４】
【表２】
0005220935.tif 000003
【０１０５】
図４に、表２に示すＦｅ濃度を横軸とし、高ランク率を縦軸としたグラフを示す。
図４に示すように、サンプルＮｏ．１２〜１５の多結晶シリコンインゴットのＦｅ濃度が１ｐｐｍｗ以下であれば、高ランク率が８０％以上となって、良好な値となることがわかった。
【０１０６】
したがって、図４に示すように、高ランク率は、Ｆｅ濃度と相関関係があることが確認された。
【０１０７】
なお、本実験データも、偏析効果により多結晶シリコンインゴットの高さ方向に、種々の不純物元素の存在量および存在比が変化しているインゴット全体から、太陽電池セルを作製した全体のデータであり、自明なデータではない。
【０１０８】
＜実験例３＞
実験例３では、Ｂを除去する工程としてスラグ法を用い、Ｐを除去する工程として真空法を用い、金属不純物を除去する凝固偏析工程として回転偏析法を用い、これらの３工程のみからなる太陽電池用シリコンの製造方法について説明する。
【０１０９】
まず、原料シリコンとしては、いわゆる金属シリコン程度の純度のものを準備した。ここで、原料シリコンには、不純物として、ＢおよびＰがそれぞれ５ｐｐｍｗ〜３０ｐｐｍｗ程度の濃度で含まれているとともに、Ｆｅ、ＡｌおよびＣａなどの金属不純物が１０００ｐｐｍｗ〜５０００ｐｐｍｗ程度の濃度で含まれていた。
【０１１０】
次に、図１（ａ）に示すように、大気圧下において、上記の原料シリコンを開放系の処理室１内の坩堝３に収容し、加熱装置２で原料シリコンを加熱して溶融することによって溶融シリコン４を作製した。
【０１１１】
次に、溶融シリコン４に、酸化ケイ素および／またはアルカリ金属炭酸塩などのフラックスを添加することによって溶融スラグ５を生成し、溶融シリコン４と溶融スラグ５とを反応させた。この反応により、Ｂ酸化物が生成して、溶融スラグ５中に取り込まれ、溶融シリコン４からＢを除去した。
【０１１２】
次に、坩堝３の上部に設けた樋などから、Ｂ酸化物を取り込んだ溶融スラグ５であるノロを掻き出し、再度、新たなフラックスを坩堝３に添加した。
【０１１３】
このようなフラックスの添加とノロの掻き出しとを繰り返してそれぞれ２０回行なうことによって、原料シリコンにおけるＢ濃度を低減していった。そして、所望のＢ濃度を達成したところで、溶融炉を傾けて、溶融シリコンを鋳型に出湯し、大気圧下で放冷してシリコン塊を得た。
【０１１４】
上記のようにして、原料シリコンからＢを除去し、原料シリコン中のＢ濃度を０．１ｐｐｍｗ〜０．２ｐｐｍｗまで低下させた。
【０１１５】
次に、図１（ｂ）に示すように、Ｂを除去する工程後の原料シリコンを密閉系の処理室６内の坩堝８に収容し、加熱装置７で原料シリコンを加熱して溶融することによって溶融シリコン４を作製した。
【０１１６】
次に、密閉系の処理室６内の圧力を１Ｐａ以下程度とし、溶融シリコン４の温度を１６５０℃に保持した。そして、所望のＢ濃度を達成したところで、溶融炉を傾けて、溶融シリコンを鋳型に出湯し、大気圧下で放冷してシリコン塊を得た。
【０１１７】
なお、処理室６内の圧力は、１Ｐａ以下に限定されないが、圧力が低いほどＰの除去速度が速いため好ましい。また、溶融シリコン４の温度も１６５０℃に限定されず、シリコンの融点以上の温度であればよい。また、溶融シリコン４の温度が高いほどＰの除去速度が速くなるが、装置および断熱材等の部材の耐熱温度、ならびに坩堝からの坩堝材料の溶出などもあるため（たとえば黒鉛坩堝を用いた場合の炭素汚染）、安定して操業する観点からは、溶融シリコン４の温度を１６００℃〜１７００℃とすることが最も好ましい。
【０１１８】
上記のようにして、原料シリコンからＰを除去し、原料シリコン中のＰ濃度を０．２５ｐｐｍｗ以下に低下させた。
【０１１９】
次に、図１（ｃ）に示すように、Ｐを除去する工程後の原料シリコンを密閉系の処理室９内の坩堝１４に収容し、加熱装置１０で原料シリコンを加熱して溶融することによって溶融シリコン４を作製した。
【０１２０】
次に、内部に冷却機構を備えたカーボンからなる攪拌棒１３を溶融シリコン４中に浸漬させ、処理室９の上部に回転装置用接続部１１を介して取り付けられた回転装置１２によって回転させ、溶融シリコン４を攪拌した。そして、攪拌棒１３の冷却機構により、攪拌棒１３の表面温度を低下させることによって、攪拌棒１３の表面にシリコンを凝固偏析させた。
【０１２１】
このように、Ａｌ濃度およびＦｅ濃度を低下させて、攪拌棒１３の表面に、太陽電池用シリコンを偏析させた。
【０１２２】
上記の３工程のみを経て得られた実験例３の太陽電池用シリコンの不純物濃度をＩＣＰ発光分析法により分析したところ、Ｂ濃度が０．４ｐｐｍｗ以下、Ｐ濃度が０．５ｐｐｍｗ以下、Ｆｅ濃度が１ｐｐｍｗ以下、Ａｌ濃度が１．２ｐｐｍｗ以上４．５ｐｐｍｗ以下であって、本発明の太陽電池用シリコンの範囲内に含まれる不純物濃度となっていた。
【０１２３】
したがって、実験例３においては、Ｂを除去する工程、Ｐを除去する工程、および凝固偏析工程の３工程のみで、Ｂ濃度、Ｐ濃度、Ａｌ濃度およびＦｅ濃度をそれぞれ、変換効率が良好な太陽電池を作製することが可能な本発明の太陽電池用シリコンの濃度範囲内とすることができるため、リーチング工程を省略することが可能であり、従来よりもコストを低減できることが確認された。
【０１２４】
以上のように本発明の実施の形態および実施例について説明を行なったが、上述の実施の形態および各実施例の構成を適宜組み合わせることも当初から予定している。
【０１２５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２６】
本発明は、太陽電池用シリコン、多結晶シリコン材料、多結晶シリコン太陽電池および太陽電池用シリコンの製造方法に利用することができる。
【符号の説明】
【０１２７】
１  処理室、２  加熱装置、３  坩堝、４  溶融シリコン、５  溶融スラグ、６  処理室、７  加熱装置、８  坩堝、９  処理室、１０  加熱装置、１１  回転装置用接続部、１２  回転装置、１３  攪拌棒、２１  坩堝、２２  外坩堝、２３  坩堝台、２４  溶融シリコン、２５  坩堝下熱電対、２６  外坩堝下熱電対、２７  チャンバ、２８  抵抗加熱体、２９  制御装置、２１１  冷却槽、２１２  昇降駆動機構、２１３  断熱材。
【要約】
【課題】ボロンおよびリンのいずれをも含み、変換効率が良好な太陽電池を作製することができる太陽電池用シリコン、多結晶シリコン材料、多結晶シリコン太陽電池および太陽電池用シリコンの製造方法を提供する。
【解決手段】ボロン濃度が０．０４ｐｐｍｗ以上０．３２ｐｐｍｗ以下であり、リン濃度が０．０６ｐｐｍｗ以上０．４ｐｐｍｗ以下であって、アルミニウム濃度が１．２ｐｐｍｗ以上４．５ｐｐｍｗ以下である太陽電池用シリコン、ならびにそれを用いて製造された多結晶シリコン材料、多結晶シリコン太陽電池および太陽電池用シリコンの製造方法である。
【選択図】図１【図１】
0005220935.tif 000004
【図２】
0005220935.tif 000005
【図３】
0005220935.tif 000006
【図４】
0005220935.tif 000007